"第1電極、第2電極、および第1電極と第2電極との間に配置された1層以上の有機物層を含む有機発光素子であって、前記有機物層のうち1層以上は下記化学式1の化合物を含む有機発光素子:前記式において、nは、1または2であり、Xは、CHまたはNであり、Yは、n=1である時にNR0で、n=2である時にNであり、ここでR0は水素、置換または非置換されたアルキル基、および置換または非置換されたアリール基からなる群から選択され、R1~R9は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記化学式1の化合物が、下記化学式2の化合物である請求項1に記載の有機発光素子:前記式において、mおよびnは、各々1または2であり、X1およびX2は、各々独立してCHまたはNであり、Y1およびY2は、各々独立してn=1である時にNR0で、n=2である時にNであり、ここでR0は水素、置換または非置換されたアルキル基、および置換または非置換されたアリール基からなる群から選択され、R1~R4およびR7~R10は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記化学式1の化合物が、下記化学式3~8から選択される化合物である請求項1に記載の有機発光素子:前記化学式3~8において、R1~R10、およびA1~A4は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記有機物層は、電子注入および輸送層を含み、この電子注入および輸送層が前記化学式1の化合物を含む請求項1~請求項3のうち何れか1項に記載の有機発光素子。前記有機物層は、発光層を含み、この発光層が前記化学式1の化合物を含む請求項1~請求項3のうち何れか1項に記載の有機発光素子。前記有機物層は、正孔注入層または正孔輸送層を含み、前記正孔注入層または正孔輸送層が前記化学式1の化合物を含む請求項1~請求項3のうち何れか1項に記載の有機発光素子。前記有機物層は、電子注入および輸送と発光を同時に行う層を含み、この層が前記化学式1の化合物を含む請求項1~請求項3のうち何れか1項に記載の有機発光素子。第1電極、第2電極、および第1電極と第2電極との間に配置された1層以上の有機物層を含む有機太陽電池であって、前記有機物層のうち1層以上は下記化学式1の化合物を含む有機太陽電池:前記式において、nは、1または2であり、Xは、CHまたはNであり、Yは、n=1である時にNR0で、n=2である時にNであり、ここでR0は水素、置換または非置換されたアルキル基、および置換または非置換されたアリール基からなる群から選択され、R1~R9は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記化学式1の化合物が、下記化学式2の化合物である請求項8に記載の有機太陽電池:前記式において、mおよびnは、各々1または2であり、X1およびX2は、各々独立してCHまたはNであり、Y1およびY2は、各々独立してn=1である時にNR0で、n=2である時にNであり、ここでR0は水素、置換または非置換されたアルキル基、および置換または非置換されたアリール基からなる群から選択され、R1~R4およびR7~R10は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記化学式1の化合物が、下記化学式3~8から選択される化合物である請求項8に記載の有機太陽電池:前記化学式3~8において、R1~R10、およびA1~A4は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。第1電極、第2電極、および第1電極と第2電極との間に配置された1層以上の有機物層を含む有機感光体であって、前記有機物層のうち1層以上は下記化学式1の化合物を含む有機感光体:前記式において、nは、1または2であり、Xは、CHまたはNであり、Yは、n=1である時にNR0で、n=2である時にNであり、ここでR0は水素、置換または非置換されたアルキル基、および置換または非置換されたアリール基からなる群から選択され、R1~R9は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記化学式1の化合物が、下記化学式2の化合物である請求項11に記載の有機感光体:前記式において、mおよびnは、各々1または2であり、X1およびX2は、各々独立してCHまたはNであり、Y1およびY2は、各々独立してn=1である時にNR0で、n=2である時にNであり、ここでR0は水素、置換または非置換されたアルキル基、および置換または非置換されたアリール基からなる群から選択され、R1~R4およびR7~R10は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記化学式1の化合物が、下記化学式3~8から選択される化合物である請求項11に記載の有機感光体:前記化学式3~8において、R1~R10、およびA1~A4は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。化学式3で表示される化合物:前記式において、R1~R9およびA1は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。下記化学式4で表示される化合物:前記式において、R2~R9、A1およびA2は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。下記化学式5で表示される化合物:前記式において、R1~R9およびA1は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。下記化学式6で表示される化合物:前記式において、R1~R4、R7~R10、A1およびA2は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基本発明者らは特定構造のピレン誘導体が置換基によって有機発光素子をはじめとする有機電子素子において正孔輸送の役割、電子注入および輸送の役割および/または発光の役割ができるという事実を明らかにした。また、本発明者らは有機電子素子において有機物層材料として使われる新規な構造のピレン誘導体を明らかにした。ここで、本発明は、特定構造のピレン誘導体を用いた有機電子素子および新規な構造のピレン誘導体を提供することを目的とする。本発明は、第1電極、第2電極、および第1電極と第2電極との間に配置された1層以上の有機物層を含む有機電子素子であって、前記有機物層のうち1層以上は下記化学式1の化合物を含む有機電子素子を提供する:前記式において、nは、1または2であり、Xは、CHまたはNであり、Yは、n=1である時にNR0で、n=2である時にNであり、ここでR0は水素、置換または非置換されたアルキル基、および置換または非置換されたアリール基からなる群から選択され、R1~R9は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択されて、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。本発明において、前記化学式1は下記化学式2であり得る。前記式において、mおよびnは、各々1または2であり、X1およびX2は、各々独立してCHまたはNであり、Y1およびY2は、各々独立してn=1である時にNR0で、n=2である時にNであり、ここでR0は水素、置換または非置換されたアルキル基、および置換または非置換されたアリール基からなる群から選択され、R1~R4およびR7~R10は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択されて、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。また、本発明は、下記化学式3~8で表示される化合物から選択される化合物を提供する:前記式において、R1~R9およびA1は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記式において、R2~R9、A1およびA2は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記式において、R1~R9およびA1は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記式において、R1~R4、R7~R10、A1およびA2は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記式において、R2~R4、R7~R9、A1~A4は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。前記式において、R1~R4、R7~R10、A1~A4は、互いに同一または相異し、各々独立して水素、置換または非置換されたアルキル基、置換または非置換されたアルコキシ基、置換または非置換されたアルケニル基、置換または非置換されたアリール基、置換または非置換されたアリールアミン基、置換または非置換された複素環基、置換または非置換されたシラン基、置換または非置換されたホウ素基、置換または非置換された脂肪族環基、アミン基-NHR、-NRR’、ニトリル基-CN、ニトロ基-NO2、ハロゲン基、アミド基-NHCOR、-CONHR、-CONRR’、エステル基-COOR、スルホニル基-SO2R、スルホキシド基-SOR、スルホンアミド基-SO2NRR’、スルホネート基-SO3R、トリフルオロメチル基-CF3、および-L-Mからなる群から選択され、これらは互いに隣接する基と芳香族、脂肪族またはヘテロの縮合環を形成することができ、前記Lは、アミン基-NHR、-NRR’、アミド基-NHCOR、-CONHR、-CONRR’、エーテル基-COR、およびエステル基-COORからなる群から選択された1つ以上の基で置換または非置換されたC1-C60のアルキレン基;アミン基-NHR、-NRR’、アミド基-NHCOR、-CONHR、-CONRR’、エーテル基-COR、およびエステル基-COORからなる群から選択された1つ以上の基で置換または非置換されたC6-C60のアリーレン基;またはアミン基-NHR、-NRR’、アミド基-NHCOR、-CONHR、-CONRR’、エーテル基-COR、およびエステル基-COORからなる群から選択された1つ以上の基で置換または非置換された5-7原子の複素環基であり、前記Mは、アルコール基-OH、チオール基-SH、リン酸基-PO3H、アミン基-NHR、-NRR’、置換または非置換されたポリオレフィン、置換または非置換されたポリビニール、置換または非置換されたポリアクリレート、置換または非置換されたポリチオフェン、置換または非置換されたポリピロール、および置換または非置換されたポリアニリンからなる群から選択され、前記RおよびR’は、互いに同一または相異し、各々独立して水素、置換または非置換されたC1-C60のアルキル基、置換または非置換されたC6-C60のアリール基;または置換または非置換された5-7原子の複素環基である。以下、本発明について詳細に説明する。前記化学式1の化合物の立体構造は、下記図のようにA部分とB部分に分けて考えることができる。A部分は、ピレンがイミダゾール、ピロール、ピラジンと縮合環をなしながら全体的に平面の構造を有する。イミダゾール、ピロール、およびピラジンは、有機発光素子において電子注入および輸送などに多く用いられる置換基であって、電子注入または輸送や発光の役割に重要な影響を及ぼすことが知られている。このような置換基と縮合環をなしているピレン誘導体A部分はn-タイプの性質を有する。ここで、n-タイプの性質とは、一般的にLUMO準位に沿って伝導特性を有して電子形成によるアニオン特性を有する性質を意味する。また、ピレンは、p-タイプの性質を有することが知られているが、このピレンがイミダゾール、ピロール、またはピラジンと縮合されている場合は、ピレン単独で存在する場合とは異なり新しい分子軌道関数をなして、ピレンに比較してさらに強いp-タイプの性質を有するようになる。ここで、p-タイプの性質とは、HOMO準位に沿って伝導特性を有して正孔形成によるカチオン特性を有する性質を意味する。すなわち、化学式1のうちA部分は、ピレンとイミダゾール、ピロールまたはピラジンが縮合されて、既に知られているピレンとは異なり両性的性質を有するようになる。本発明者らはこのような性質によって、前記化学式1の物質が有機発光素子をはじめとする有機電子素子において正孔輸送、発光、電子注入、および電子輸送の役割を全てすることができるようにするという事実を明らかにした。まだ上記のような構造のピレン誘導体が有機電子素子において前述した機能を全て行うことができるという事実は知られていない。特に、B部分にベンゼン以上の置換基が導入されれば、化学式1のうちA部分とB部分は少しねじ曲がった立体構造を有するようになる。化学式1の化合物が前記の通りにねじ曲がった三次元構造を有する場合、化合物構造内のpi-pi相互作用が減少して、ピレンのように扁平な構造を有する物質が示す励起されたエキシマexcimerや励起されたエキシプレックスexciplexの形成を抑制する効果を有することができる。化学式1において、A部分が両性的性質を有するため、B部分に多様な置換基を導入することによって全体的な分子の性質をよりn-タイプに、あるいは、よりp-タイプに強くすることができる。また、化学式1のうちA部分内の置換基であるR2~R9の位置に多様な置換基を導入することによって多様なエネルギーバンドギャップを有する化合物を合成することができる。したがって、前記化学式1の化合物は、多様な置換基によって、正孔輸送層、発光層、電子注入、および輸送層から要求される条件をより一層充足させる化合物になり得る。本発明では、前記化学式1の化合物の置換基に応じて適切なエネルギー準位を有する化合物を選択して有機発光素子に用いることによって、駆動電圧が低く光効率が高い素子を実現することができる。前記化学式1および2の置換基を詳細に説明すれば次の通りである。前記化学式1および2のR0がアルキル基、R1~R10がアルキル基、アルコキシ基、アルケニル基である場合、炭素数は1~20であることが好ましい。前記化学式1および2のR0~R10のうちアリール基の例には、フェニル基、ナフチル基、アントラセニル基、テトラセニル基、ペンタセニル基、ビフェニル基、テルフェニル基、ピレニル基、ペリレニル基、コロネニル基などがあるが、これらだけに限定されることはない。前記化学式1および2のR1~R10のうちアリールアミン基の例には、ジフェニルアミン基、フェニルナフチルアミン基、ジトリルアミン基、フェニルトリルアミン基、カルバゾリル基、トリフェニルアミン基などがあるが、これらだけに限定されることはない。前記化学式1および2のR1~R10のうち複素環基の例には、ピリジル基、アクリジル基、チエニル基、イミダゾリル基、オキサゾリル基、チアゾリル基、またはキノリル基などがあるが、これらだけに限定されることはない。前記化学式1および2のR1~R10のうちハロゲン基の例には、フッ素、塩素、臭素、またはヨウ素がある。前記化学式1および2のR1~R10のうちシラン基の例には、シロール基silole、シリレン基silyleneなどがあるが、これらだけに限定されることはない。前記化学式1および2のR1~R10のうちハロゲン基の例には、フッ素、塩素、臭素またはヨウ素がある。前記化学式1および2のR1~R10の置換基が他の置換基を有する場合、これら置換基は水素原子、アルキル基、アルコキシ基、アルケニル基、アリール基、アリールアミン基、複素環基、シラン基、ホウ素基、脂肪族環式基、アミン基、ニトリル基、ニトロ基、ハロゲン基、アミド基、エステル基、およびエーテル基からなる群から選択され、これら置換基の種類によって本発明の化合物の前述した物性は変わらない。前記化学式1または化学式2の好ましい例として、本発明では前述した化学式3~8の新規な構造の化合物を提供する。本発明に係る化学式3で表示される化合物のより具体的な例としては、下記のような化合物があるが、これらだけに限定されることはない。本発明に係る化学式4で表示される化合物のより具体的な例としては、下記のような化合物があるが、これらだけに限定されることはない。本発明に係る化学式5で表示される化合物のより具体的な例としては、下記のような化合物があるが、これらだけに限定されることはない。本発明に係る化学式6で表示される化合物のより具体的な例としては、下記のような化合物があるが、これらだけに限定されることはない。本発明に係る化学式7で表示される化合物のより具体的な例としては、下記のような化合物があるが、これらだけに限定されることはない。前記化学式で、xは2~10000000で、R11およびR12は各々独立して置換または非置換されたC1-C60のアルキルまたは置換または非置換されたC1-C60のアリールである。本発明に係る化学式8で表示される化合物のより具体的な例としては、下記のような化合物があるが、これらだけに限定されることはない。前述した本発明に係る化合物は下記のように製造される。前記化合物は、ピレンを酸化させて、ピレン-4,5-ジオンPyrene-4,5-dionesまたはピレン-4,5,9,10-テトラオンを製造した後、これを酸条件下で導入しようとする置換基のアルデヒドおよびアミンと還流攪拌してイミダゾール系統の化合物を製造することができる。また、ピレン-4,5-ジオンPyrene-4,5-dionesまたはピレン-4,5,9,10-テトラオンにジアミンを添加して酸条件下で還流攪拌すればピラジン系統の化合物を得ることができる。また、ピレンアルデヒドを用いてピロール系統の化合物を得ることができ、製造された化合物のアミン基に適当なアリルハライドを導入することができる。本発明の有機電子素子は、前述した化合物を用いて1層以上の有機物層を形成することを除いては、通常の有機電子素子の製造方法および材料によって製造される。以下では有機発光素子について例示する。本発明の1つの実施態様において、有機発光素子は第1電極と第2電極およびこの間に配置された有機物層を含む構造からなり、前述した本発明に係る化合物を有機発光素子の有機物層のうち1層以上に用いるということを除いては、通常の有機発光素子の製造方法および材料を用いて製造される。本発明に係る有機発光素子の構造は図1に示されている。例えば、本発明に係る有機発光素子はスパッタリングや電子ビーム蒸発e-beamevaporationのようなPVDphysicalvapordeposition方法を用いて、基板上に金属または伝導性を有する金属酸化物またはこれらの合金を蒸着させて陽極を形成し、その上に正孔注入層、正孔輸送層、発光層、電子輸送層を含む有機物層を形成した後、その上に陰極として使用できる物質を蒸着させることによって製造される。このような方法の他、基板上に陰極物質から有機物層、陽極物質を順に蒸着させて有機発光素子を作ることもできる国際特許出願公開第2003/012890号参照。前記有機物層は、正孔注入層、正孔輸送層、発光層、および電子輸送層などを含む多層構造であり得るが、これに限定されず1層構造でもあり得る。また、前記有機物層は、多様な高分子素材を用いて、蒸着法ではなく溶媒使用工程solventprocess、例えばスピンコーティング、ディップコーティング、ドクターブレード、スクリーン印刷、インクジェット印刷、または熱転写法などの方法によって、さらに少ない数の層に製造することができる。前記陽極物質では、通常、有機物層に正孔注入が円滑になされるように仕事関数が大きい物質が好ましい。本発明で用いられる陽極物質の具体的な例としては、バナジウム、クロム、銅、亜鉛、金のような金属またはこれらの合金;亜鉛酸化物、インジウム酸化物、インジウムスズ酸化物ITO、インジウム亜鉛酸化物IZOのような金属酸化物;ZnO:AlまたはSnO2:Sbのような金属と酸化物の組合せ;ポリ3-メチルチオフェン、ポリ[3,4-エチレン-1,2-ジオキシチオフェン]PEDT、ポリピロールおよびポリアニリンのような伝導性高分子などがあるが、これらだけに限定されることはない。前記陰極物質としては、通常、有機物層に電子注入が容易になるように仕事関数が小さい物質であることが好ましい。陰極物質の具体的な例としては、マグネシウム、カルシウム、ナトリウム、カリウム、チタニウム、インジウム、イットリウム、リチウム、ガドリニウム、アルミニウム、銀、スズ、および鉛のような金属またはこれらの合金;LiF/AlまたはLiO2/Alのような多層構造物質などがあるが、これらだけに限定されることはない。正孔注入物質は、低い電圧で陽極から正孔がよく注入される物質であって、正孔注入物質のHOMOhighestoccupiedmolecularorbitalが陽極物質の仕事関数と周辺の有機物層のHOMOとの間であることが好ましい。正孔注入物質の具体的な例としては、金属ポルフィリン、オリゴチオフェン、アリールアミン系列の有機物、ヘキサニトリルヘキサアザトリフェニレン、キナクリドン系列の有機物、ペリレン系列の有機物、アントラキノンおよびポリアニリンとポリチオフェン系列の伝導性高分子などがあるが、これらだけに限定されることはない。正孔輸送物質は、陽極や正孔注入層から正孔を輸送して発光層に移す物質であって、正孔に対する移動性が大きい物質が適している。具体的な例としては、アリールアミン系列の有機物、伝導性高分子、および共役部分と非共役部分が共にあるブロック共重合体などがあるが、これらだけに限定されることはない。発光物質は、正孔輸送層と電子輸送層から正孔と電子が各々輸送されて結合させることによって可視光線領域の光を出す物質であって、蛍光や燐光に対する量子効率が良い物質が好ましい。具体的な例としては、8-ヒドロキシ-キノリンアルミニウム錯体Alq3;カルバゾル系列化合物;二量体化スチリルdimerizedstyryl化合物;BAlq;10-ヒドロキシベンゾキノリン-金属化合物;ベンゾキサゾール、ベンズチアゾールおよびベンズイミダゾール系列の化合物;ポリp-フェニレンビニレンPPV系列の高分子;スピロ化合物;ポリフルオレン、ルブレンなどがあるが、これらだけに限定されることはない。電子輸送物質は、陰極から電子がよく注入されて発光層に移す物質であって、電子に対する移動性が大きい物質が適している。具体的な例としては、8-ヒドロキシキノリンのAl錯体;Alq3を含む錯体;有機ラジカル化合物;ヒドロキシフラボン-金属錯体などがあるが、これらだけに限定されることはない。本発明に係る有機発光素子は用いられる材料によって、前面発光型、後面発光型、または両面発光型であり得る。本発明に係る化合物は、有機太陽電池、有機感光体、有機トランジスタなどをはじめとする有機電子素子においても有機発光素子に適用されることと類似の原理にしたがって機能することができる。本発明に係る特定構造のピレン誘導体は、有機電子素子において、電子または正孔の注入および/または輸送の役割だけでなく、発光の役割、例えば単独発光物質として、適切なホストと共に発光ドーパントとして、または適切なドーパントと共に青色発光ホストとしての役割をすることができる基本構造を有するものであって、多様な置換基を導入することによって有機発光素子をはじめとする有機電子素子の各有機物層の役割により適する化合物の構造を有することができる。また、本発明に係る特定構造のピレン誘導体を有機電子素子に適用する場合、素子の効率、駆動電圧、安定性面で優れた効果を達成することができる。[実施例]以下、製造例および実験例を介して本発明をより詳細に説明するが、本発明は、下記製造例および実験例によって本発明の範囲は限定されない。合成例1.化学式3-3の合成1-1.化合物Aの合成ピレン10.0g、49.3mmol、タングステン酸H2WO4、510mg、2.05mmol、Aliquat3360.8mL、1.95mmol、リン酸H3PO4、85、0.058mLをクロロベンゼン30mLに入れて攪拌させた。この溶液に過酸化水素H2O2、28、56mLをゆっくり滴下して加えて、6時間加熱した。得られた溶液を0°Cで冷却した後、沈殿物を濾過して分離した。沈殿物を1.25M水酸化ナトリウムNaOH、700mLに溶かした後、ここに活性炭activatedcharcoalを入れて脱色した。酢酸で中性化し、生成された固体を減圧濾過した後、真空乾燥させて前記化合物A12g、91を得た。MS:[MH]=2671-2.化合物Bの合成化合物A10g、37.6mmol、炭酸水素ナトリウムNaHCO3、16.4g、194mmolをジメチルホルムアミドDMF、200mLに溶かして、ヨウ化メチルMeI、30mLを添加した後、室温で20時間攪拌した。反応物をエチルアセテートで希釈して水で洗った。続いて、無水硫酸マグネシウムMgSO4で水分を除去して、減圧下で溶媒を除去した。得られた化合物をヘキサン/エチルアセテート4:1溶媒を用いてシリカゲルカラムを通過させた後、溶媒を減圧下で除去して真空乾燥させて、固体の前記化合物B10.3g、88を得た。MS:[MH]=2951-3.化合物Cの合成ナトリウムNa、1.9g、79mmol、化合物B6g、20.4mmolおよびテトラヒドロフランTHF、150mLを窒素下で6時間加熱した。反応しなかったナトリウムをMeOHおよびH2Oで用心深く除去した。続いて、反応物をエチルアセテートで希釈して水で洗った後、無水硫酸マグネシウムMgSO4で水分を除去して、減圧下で溶媒を除去した。得られた化合物をヘキサン/エチルアセテート4:1溶媒を用いてシリカゲルカラムを通過させた後、溶媒を減圧下で除去して真空乾燥させ、所望する固体の前記化合物C4.5g、95を得た。MS:[MH]=2331-4.化合物D化学式3-3の合成化合物C1g、4.3mmol、アニリン2g、21.5mmol、2-ナフタルアルデヒド0.672g、4.3mmol、アンモニウムアセテート0.497g、6.45mmol、およびトルエン10mLと酢酸10mLを4時間加熱した。室温に降温してから形成された固体を濾過し、濾過物をエタノールと水で洗った後、濾過して、化学式3-3で表示される化合物D1.34g、収率70を得た。MS[MH]=445。1HNMR300MHz、DMSO-d6:7.29-7.34m、5H、7.54d、1H、7.65-7.73m、5H、7.80-7.89m、5H、8.12d、2H合成例2.化学式3-4の合成化合物C1g、4.3mmol、アニリン2g、21.5mmol、1-ピレンカルボキシアルデヒド0.991g、4.3mmol、アンモニウムアセテート0.497g、6.45mmol、およびトルエン10mLと、酢酸10mLを4時間加熱した。室温に降温して形成された固体を濾過して、エタノールと水で洗浄した後、化学式3-4で表示される化合物1.45g、収率65を得た。MS[MH]=519。1HNMR300MHz、DMSO-d6:7.28-7.32m、5H、7.68-7.73m、6H、7.88-7.82m、6H、8.04-8.18m、5H合成例3.化学式3-10の合成化合物C1g、4.3mmol、アニリン2g、21.5mmol、テレフタルアルデヒド0.289g、2.2mmol、アンモニウムアセテート0.497g、6.45mmol、およびトルエン10mLと、酢酸10mLを4時間加熱した。室温に降温して形成された固体を濾過して、エタノールと水で洗浄した後、化学式3-10で表示される化合物0.92g、収率60を得た。MS[MH]=711。1HNMR300MHz、DMSO-d6:7.0-7.08m、4H、7.28-7.32m、7H、7.4d、2H、7.5-7.53m、4H、7.68-7.73m、2H、7.88-7.82m、4H、8.08-8.12m、2H合成例4.化学式4-1の合成化合物C2.32g、10mmol、ジアミノマレオニトリル1.08g、10mmol、および酢酸10mLを一晩中加熱した。室温に降温して形成された固体を濾過して、エタノールと水で洗浄して、化学式4-1で表示される化合物2.43g、収率80を得た。MS[MH]=306。合成例5.化学式5-21の合成5-1.化合物Eの合成ピレン8.0g、40.0mmolを塩化t-ブチルt-BuCl200mLに溶かした後、塩化アルミニウムAlCl3、8.0g、60.0mmolを0°Cで添加した。室温で3時間攪拌させた後、この溶液を氷水に注いで反応を終了させた。塩化メチレンCH2Cl2で抽出して、無水硫酸マグネシウムで乾燥した後、減圧濃縮してヘキサンでカラムを通して無色の固体化合物E10.0g、86を得た。MS:[MH]=3155-2.化合物Fの合成化合物E10.0g、32.0mmolを塩化メチレンCH2Cl2300mLに溶かして-5°Cで塩化アルミニウムAlCl3、8.0g、60.0mmolを添加した後、塩化アセチルCH3COCl、5g、64mmolを加えた。室温で12時間攪拌させた後、この溶液を氷水に注いで反応を終了させた。塩化メチレンCH2Cl2で抽出して、無水硫酸マグネシウムで乾燥した後、減圧濃縮してヘキサン:ベンゼン=1:1でカラムを通して化合物F4.4g、40を得た。MS:[MH]=3575-3.化合物Gの合成蒸溜水35mLを70°Cに維持した後、次亜塩素酸カルシウムCaOCl2、18g、12.5mmolを入れて、60mL蒸溜水に水酸化カリウムKOH、3.7g、66mmolと炭酸カリウムK2CO3、13g、94mmolを溶かした混合溶液を加えた。このように作られた次亜塩素酸カリウムKOCl溶液に化合物F6.4g、18mmolを90mLジオキサンdioxaneに溶かして添加した。この混合溶液を1時間攪拌還流させた後、室温まで温度を下げた。蒸溜水50mLと塩化メチレン50mLを添加して層分離させた後、有機層を除去して残った水層に10塩酸溶液を入れてpH1に酸性化させた。生成した固体を濾過して水で洗った後、乾燥して化合物G4.5g、72を得た。MS:[MH]=3595-4.化合物Hの合成化合物G4.4g、12.4mmolを500mLメタノールに溶かして、5mL硫酸を添加した。12時間攪拌還流させた後、室温に降温してクロロホルムと蒸溜水を入れて層分離させた。水層を除去して、有機層を無水硫酸ナトリウムNa2SO4で水分を除去して、減圧下で溶媒を除去した。得られた化合物をヘキサン/ベンゼン1:1溶媒を用いてシリカゲルカラムを通過させた後、溶媒を減圧下で除去して真空乾燥させて所望する化合物4.16g、90を得た。MS:[MH]=373得られた化合物4.16g、11.2mmolをテトラヒドロフランTHF100mLに溶かして、LiAlH41.37g、36mmolを加えた。室温で3時間攪拌した後、温度を0°Cまで下げて、少量のエチルアセテートCH3CO2CH2CH3を添加して残ったLiAlH4を除去した。この溶液を氷水に注いで反応を終了させた後、塩化メチレンCH2Cl2で抽出して、無水硫酸マグネシウムで乾燥した後、減圧濃縮して、クロロホルムで再結晶してアルコール形態の化合物3.3g、83を得た。MS:[MH]=345得られたアルコール形態の化合物3.3g、9.6mmolを300mL塩化メチレンに溶かしてMnO21.7g、20mmolを添加した。室温で3時間攪拌した後、セライトを通して濾過し、減圧下で溶媒を除去した。得られた化合物をエチルアセテート/ヘキサン1:3溶媒を用いてシリカゲルカラムを通過させた後、溶媒を減圧下で除去して真空乾燥して、所望する化合物H2.7g、82を得た。MS:[MH]=3435-5.化合物Iの合成ナトリウムメトキシドNaOMe、2.16g、40mmolを30mLメタノールに加えて-15°Cに維持した。この溶液に、化合物H3.4g、10mmolとメチルアジドアセテートN3CH2CO2CH3、4.6g、40mmolをTHF40mLに溶かした溶液を添加した。-15°Cに維持した状態で3時間攪拌した後、0°Cで3時間攪拌した。この混合溶液を氷水に注ぎ、10分間攪拌した後、生成した固体を濾過して水で洗った後乾燥して、化合物I3.82g、87を得た。MS:[MH]=4405-6.化合物Jの合成化合物I3.5g、8mmolをトルエン200mLに溶かした後、3時間攪拌還流した。窒素がこれ以上出ない時点から1時間さらに攪拌還流した後、温度を室温に降温した。生成した固体を濾過して乾燥して、化合物J1.48g、45を得た。MS:[MH]=4125-7.化合物Kの合成化合物J1.2g、3mmolをテトラヒドロフランTHF100mLと蒸溜水30mLに分散させ、KOH449mg、8mmolを加えた後、2時間攪拌還流した。室温に降温した後、THFを減圧下で除去して、残った溶液を6NHClで酸性化させた。生成した固体を濾過して蒸溜水で洗った後、乾燥して酸形態の化合物1.1g、97を得た。MS:[MH]=398得られた酸形態の化合物1.1g、2.9mmolとCu粉末135mgをキノリン15mLに分散させ、2時間220°Cで加熱した。室温に降温した後、Cu粉末を濾過して除去した。残った濾液を氷水に注ぎ、2NHClを用いてpH4にした。塩化メチレンで抽出して無水硫酸ナトリウムで乾燥した後、減圧濃縮し、エチルアセテート:ヘキサン=1:4でカラムを通し、化合物K950mg、92を得た。MS:[MH]=3545-8.化合物Lの合成化合物K710mg、2.0mmol、ブロモベンゼン0.31g、2mmol、t-BuONa0.77g、8mmol、Pddba223mg、0.02molおよびPt-Bu310mg、0.02molをトルエン40mLに溶かした後、1時間攪拌還流させた。室温にまで温度を低くした後、蒸溜水と塩化メチレンを入れて層分離させた。水層を除去して有機層だけを取って、無水硫酸ナトリウムで乾燥した後濾過し、減圧下で溶媒を除去した。得られた化合物をテトラヒドロフラン/ヘキサン1:3溶媒を用いてシリカゲルカラムを通過させた後、溶媒を減圧下で除去して真空乾燥させ、所望する化合物L600mg、70を得た。MS:[MH]=4305-9.化合物M化学式5-21の合成化合物L4.30g、10.0mmolをTHF100mLに溶かしてアルゴンの雰囲気で温度を-78°Cに維持した。この溶液に1.6Mt-BuLi7mL、11.0mmolをゆっくり加えて-78°Cで3時間攪拌した。温度を維持した状態でヨウ素iodine、I2、3.1g、12.0mmolをゆっくり加えて、-78°Cで2時間攪拌した。室温までに温度を上げて、氷水に注いで生成した固体を濾過し、この固体をテトラヒドロフラン/ヘキサン1:2溶媒を用いてシリカゲルカラムを通過させた後、溶媒を減圧下で除去して真空乾燥させ、所望する化合物4.8g、87を得た。MS:[MH]=556前記によって得られた化合物555mg、1.0mmol、1-ナフチルボロン酸172mg、1.0mmolおよび炭酸ナトリウム234mg、22.1mmolをTHF20mL、エタノール3mLおよび水10mLの混合物に懸濁させた。前記懸濁液にテトラキストリフェニルホスフィンパラジウム25mg、0.022mmolを加えた。前記混合物を約24時間還流して攪拌した後、還流させた混合物を室温に冷却した。有機層を分離して水で洗浄した後、水溶液層をクロロホルムで抽出した。有機抽出物を硫酸マグネシウム上で乾燥して真空内で濃縮させた後、コラム精製して、化合物M440mg、80を得た。MS[MH]=556合成例6.化学式6-2の合成6-1.化合物Nの合成ピレン2g、10mmol、過ヨウ素酸ナトリウムNaIO4、17.5g、81.8mmol、三塩化ルテニウムRuCl3xH2O、0.25g、1.2mmol、アセトニトリルMeCN、40mL、塩化メチレンCH2Cl2、40mLおよび蒸溜水H2O、50.0mLを30~40°Cで一晩中攪拌させた。常温に冷却した後、蒸溜水200mLに生成物を加えて、生成した沈殿物を減圧濾過して除去した。濾液を塩化メチレンCH2Cl2で抽出して、無水硫酸マグネシウムMgSO4で水分を除去した後、減圧下で溶媒を除去した。塩化メチレン溶媒を用いてシリカゲルカラムを通過させて化合物を得た後、溶媒を減圧下で除去して真空乾燥させ、所望する固体の前記化合物N0.940g、36を得た。MS:[MH]=2636-2.化合物O化学式6-2の合成化合物N0.53g、2mmol、アニリン2g、21.5mmol、1-ナフタルアルデヒド0.672g、4.3mmol、アンモニウムアセテート0.497g、6.45mmol、およびトルエン10mLと酢酸10mLを12時間加熱した。室温に降温した後、形成された固体を濾過し、濾過物をエタノールと水で洗った後、濾過して、化学式6-2で表示される化合物O0.75g、収率55を得た。MS[MH]=686。合成例7.化学式7-1の合成化合物N2.62g、10mmol、ジアミノマレオニトリル2.16g、20mmolおよび酢酸10mLを一晩中加熱した。室温に降温して形成された固体を濾過し、エタノールと水で洗浄して、化学式7-1で表示される化合物P化学式7-12.84g、収率70を得た。MS[MH]=408。合成例8.化学式7-20の合成8-1.化合物Qの合成化合物E3.15g、10mmol、過ヨウ素酸ナトリウムNaIO4、17.5g、81.8mmol、三塩化ルテニウムRuCl3xH2O、0.25g、1.2mmol、アセトニトリルMeCN、40mL、塩化メチレンCH2Cl2、40mLおよび蒸溜水H2O、50.0mLを30~40°Cで一晩中攪拌させた。常温に冷却した後、蒸溜水200mLに生成物を加えて、生成された沈殿物を減圧濾過して除去した。濾液を塩化メチレンCH2Cl2で抽出して無水硫酸マグネシウムMgSO4で水分を除去した後、減圧下で溶媒を除去した。塩化メチレン溶媒を用いてシリカゲルコラムを通過させて化合物を得た後、溶媒を減圧下で除去して真空乾燥させ、所望する固体の前記化合物Q1.5g、40を得た。MS:[MH]=3768-2.化合物R化学式7-20の合成化合物Q3.76g、10mmol、ジアミノマレオニトリル2.16g、20mmolおよび酢酸10mLを一晩中加熱した。室温に降温して形成された固体を濾過し、エタノールと水で洗浄して、化学式7-20で表示される化合物R3.63g、収率70を得た。MS[MH]=519。合成例9.化学式8-4の合成9-1.化合物Sの合成化合物E10.0g、32.0mmolを塩化メチレンCH2Cl2300mLに溶かして-5°Cで塩化アルミニウムAlCl3、4.0g、30.0mmolを添加した後、塩化アセチルCH3COCl、25g、320mmolを加えた。室温で12時間攪拌させた後、この溶液を氷水に注いで反応を終了させた。塩化メチレンCH2Cl2で抽出して、無水硫酸マグネシウムで乾燥した後、減圧濃縮させてヘキサン:ベンゼン=1:1でコラムして、化合物S9.5g、75を得た。MS:[MH]=3999-2.化合物Tの合成蒸溜水35mLを70°Cに維持した後、次亜塩素酸カルシウムCaOCl2、18g、12.5mmolを入れて、60mL蒸溜水に水酸化カリウムKOH、3.7g、66mmolと炭酸カリウムK2CO3、13g、94mmolを溶かした混合溶液を加えた。このように作られた次亜塩素酸カリウムKOCl溶液に化合物S7.0g、18mmolを90mLジオキサンdioxaneに溶かして添加した。この混合溶液を1時間攪拌還流させた後、室温にまで温度を低くした。蒸溜水50mLと塩化メチレン50mLを添加して層分離させた後、有機層を除去して残った水層に10塩酸溶液を入れてpH1に酸性化させた。生成した固体を濾過して水で洗った後、乾燥して化合物T5.1g、72を得た。MS:[MH]=4039-3.化合物Uの合成化合物T5.0g、12.4mmolを500mLメタノールに溶かして、5mL硫酸を添加した。12時間攪拌還流させた後、室温に降温した後、クロロホルムと蒸溜水を入れて層分離させた。水層を除去して、有機層を無水硫酸ナトリウムNa2SO4で水分を除去して、減圧下で溶媒を除去した。得られた化合物をヘキサン/ベンゼン1:1溶媒を用いてシリカゲルカラムを通過させた後、溶媒を減圧下で除去して真空乾燥させ、所望する化合物4.8g、90を得た。MS:[MH]=431得られた化合物5.0g、11.6mmolをテトラヒドロフランTHF100mLに溶かして、LiAlH41.37g、36mmolを加えた。室温で3時間攪拌した後、温度を0°Cに下げて、少量のエチルアセテートCH3CO2CH2CH3を添加して残ったLiAlH4を除去した。この溶液を氷水に注いで反応を終了させた後、塩化メチレンCH2Cl2で抽出して、無水硫酸マグネシウムで乾燥した後、減圧濃縮し、クロロホルムで再結晶して、アルコール形態の3.6g、83を得た。MS:[MH]=375得られたアルコール形態の化合物1.87g、5mmolを300mL塩化メチレンに溶かしてMnO21.7g、20mmolを添加した。室温で3時間攪拌した後、セリットに通過させて濾過し、減圧下で溶媒を除去した。得られた化合物をエチルアセテート/ヘキサン1:3溶媒を用いてシリカゲルコラムを通過させた後、溶媒を減圧下で除去して真空乾燥させ、所望する化合物U1.5g、82を得た。MS:[MH]=3719-4.化合物Vの合成ナトリウムメトキシドNaOMe、2.16g、40mmolを30mLメタノールに加えて-15°Cに維持した。この溶液に、化合物U1.85g、5mmolとメチルアジドアセテートN3CH2CO2CH3、4.6g、40mmolをTHF40mLに溶かした溶液を添加した。-15°Cに維持した状態で3時間攪拌した後、0°Cで3時間攪拌した。この混合溶液を氷水に注ぎ、10分間攪拌した後、生成した固体を濾過して水で洗った後、乾燥して化合物V2.45g、87を得た。MS:[MH]=5659-5.化合物Wの合成化合物V4.5g、8mmolをトルエン300mLに溶かした後、3時間攪拌還流した。窒素がこれ以上出ない時点から1時間さらに攪拌還流した後、温度を室温に降温した。生成した固体を濾過して、乾燥して化合物W1.62g、40を得た。MS:[MH]=5099-6.化合物Xの合成化合物W1.52g、3mmolをテトラヒドロフランTHF100mLと蒸溜水30mLに分散させ、KOH900mg、16mmolを加えた後6時間攪拌還流した。室温に降温した後、THFを減圧して除去して、残った溶液を6NHClで酸性化させた。生成した固体を濾過して蒸溜水で洗った後、乾燥して酸形態の化合物1.4g、97を得た。MS:[MH]=481得られた酸形態の化合物1.4g、2.9mmolとCu粉末300mgをキノリン30mLに分散させ、2時間220°Cで加熱した。室温に降温した後、Cu粉末を濾過して除去した。残った濾液を氷水に注ぎ、2NHClを用いてpH4にした。塩化メチレンで抽出して無水硫酸ナトリウムで乾燥した後、減圧濃縮して、エチルアセテート:ヘキサン=1:2でカラムを通して化合物X1.05g、92を得た。MS:[MH]=3939-7.化合物Yの合成化合物X393mg、1.0mmol、ブロモベンゼン0.31g、2mmol、t-BuONa0.77g、8mmol、Pddba223mg、0.02molおよびPt-Bu310mg、0.02molをトルエン40mLに溶かした後、3時間攪拌還流させた。室温にまで温度を低くした後、蒸溜水と塩化メチレンを入れて層分離させた。水層を除去して有機層だけを取って、無水硫酸ナトリウムで乾燥した後、濾過して、減圧下で溶媒を除去した。得られた化合物をテトラヒドロフラン/ヘキサン1:2溶媒を用いてシリカゲルカラムを通過させた後、溶媒を減圧下で除去して真空乾燥させ、所望する化合物Y327mg、60を得た。MS:[MH]=5459-8.化合物Z化学式8-4の合成化合物Y2.7g、5.0mmolをTHF100mLに溶かしてアルゴンの雰囲気で温度を-78°Cに維持した。この溶液に1.6Mt-BuLi7mL、11.0mmolをゆっくり加えて-78°Cで3時間攪拌した。温度を維持した状態でヨウ素iodine、I2、3.1g、12.0mmolをゆっくり加えて、-78°Cで2時間攪拌した。室温にまで温度を上げて、氷水に注いで生成した固体を濾過し、この固体をテトラヒドロフラン/ヘキサン1:1溶媒を用いてシリカゲルカラムを通過させた後、溶媒を減圧下で除去して真空乾燥させ、所望する化合物2.78g、70を得た。MS:[MH]=797前記によって得られた化合物400mg、0.5mmol、1-ナフチルボロン酸172mg、1.0mmolおよび炭酸ナトリウム234mg、22.1mmolをTHF20mL、エタノール3mLおよび水10mLの混合物に懸濁させた。前記懸濁液にテトラキストリフェニルホスフィンパラジウム25mg、0.022mmolを加えた。前記混合物を約24時間還流して攪拌した後、還流させた混合物を室温に冷却した。有機層を分離して水で洗浄した後、水溶液層をクロロホルムで抽出した。有機抽出物を硫酸マグネシウム上で乾燥して真空内で濃縮した後、カラム精製して化合物Z300mg、75を得た。MS[MH]=798実験例1ITOインジウムスズ酸化物が1000Åの厚さで薄膜コーティングされたガラス基板Corning7059glassを分散剤を溶かした蒸溜水に入れて超音波で洗浄した。洗剤はフィッシャー社FischerCo.製を用い、蒸溜水はミリポア社MilliporeCo.製のフィルタで2回こした蒸留水を使用した。ITOを30分間洗浄した後、蒸溜水で2回繰り返して超音波洗浄を10分間行った。蒸溜水洗浄が終わった後、イソプロピルアルコール、アセトン、メタノール溶剤の順で超音波洗浄をして乾燥させた。前記ITO電極上にヘキサニトリルヘキサアザトリフェニレン500Å、4,4’-ビス[N-1-ナフチル-N-フェニルアミノ]ビフェニルNPB400Å、前記製造例で製造された化学式3-3の化合物300Åおよび下記化学式の電子輸送物質200Åを順次熱真空蒸着して正孔注入層、正孔輸送層、発光層、電子輸送層を順に形成させた。前記電子輸送層上に12Åの厚さのフッ化リチウムLiFと2000Åの厚さのアルミニウムを順次蒸着して陰極を形成して、有機発光素子を製造した。前記の過程で有機物の蒸着速度は0.4~0.7Å/secを維持し、陰極のフッ化リチウムは0.3Å/sec、アルミニウムは2Å/secの蒸着速度を維持し、蒸着時の真空度は2×10-7~5×10-8torrを維持した。前記で製造された有機発光素子に4.5Vの順方向電界を加えた結果、50mA/cm2の電流密度で1931CIEcolorcoordinate基準でx=0.15、y=0.20に該当する青色光が観察され、5.4Vの順方向電界を加えた結果、100mA/cm2の電流密度で1.3cd/Aの青色光が観察された。実験例2ITO電極上にヘキサニトリルヘキサアザトリフェニレン500Å、4,4’-ビス[N-1-ナフチル-N-フェニルアミノ]ビフェニルNPB400Å、Alq3300Åおよび前記製造例で製造された化学式3-3の化合物200Åを順次熱真空蒸着して正孔注入層、正孔輸送層、発光層、電子輸送層を順に形成し、前記電子輸送層上に12Åの厚さのフッ化リチウムLiFと2000Åの厚さのアルミニウムを順次蒸着して陰極を形成したことを除いては実験例1と同一の方法で有機発光素子を製造した。前記で製造された有機発光素子に6.2Vの順方向電界を加えた結果、50mA/cm2の電流密度で1931CIEcolorcoordinate基準でx=0.34、y=0.56に該当する緑色光が観察され、7.2Vの順方向電界を加えた結果、100mA/cm2の電流密度で3.0cd/Aの緑色光が観察された。実験例3ITO電極上にヘキサニトリルヘキサアザトリフェニレン80Åおよび下記化学式の正孔注入物質800Åで2層の正孔注入層を形成し、その上に前記製造例で製造された化学式3-3の化合物300Åを用いて正孔輸送層を形成し、その上にAlq3300Åおよび下記化学式の電子輸送物質200Åを順次熱真空蒸着して発光層、電子輸送層を形成し、前記電子輸送層上に12Åの厚さのフッ化リチウムLiFと2000Åの厚さのアルミニウムを順次蒸着して陰極を形成したことを除いては実験例1と同一の方法で有機発光素子を製造した。前記で製造された有機発光素子に6.7Vの順方向電界を加えた結果、50mA/cm2の電流密度で1931CIEcolorcoordinate基準でx=0.34、y=0.51に該当する緑色光が観察され、7.7Vの順方向電界を加えた結果、100mA/cm2の電流密度で3.9cd/Aの緑色光が観察された。実験例4実験例3で各層の厚さを変化させ、ITO電極上にヘキサニトリルヘキサアザトリフェニレン80Å、実験例3に記載された化学式の正孔注入物質1000Å、化学式3-3の化合物100Åを用いて正孔輸送層を形成し、Alq3300Åおよび実験例3に記載された化学式の電子輸送物質200Åを順次熱真空蒸着して各々発光層、電子輸送層を形成したことを除いては実験例3と同一の方法で有機発光素子を製造した。前記で製造された有機発光素子に4.8Vの順方向電界を加えた結果、50mA/cm2の電流密度で1931CIEcolorcoordinate基準でx=0.34、y=0.54に該当する緑色光が観察され、5.6Vの順方向電界を加えた結果、100mA/cm2の電流密度で4.1cd/Aの緑色光が観察された。実験例5ITO電極上に化学式4-1の化合物80Åおよび実験例3に記載された化学式の正孔注入物質800Åで2層の正孔注入層を形成し、その上に4,4’-ビス[N-1-ナフチル-N-フェニルアミノ]ビフェニルNPB300Å、Alq3300Åおよび実験例3に記載された電子輸送物質200Åを順次熱真空蒸着して正孔輸送層、発光層、電子輸送層を順に形成させ、前記電子輸送層上に12Åの厚さのフッ化リチウムLiFと2000Åの厚さのアルミニウムを順次蒸着して陰極を形成したことを除いては実験例3と同一の方法で有機発光素子を製造した。前記で製造された有機発光素子に5.0Vの順方向電界を加えた結果、50mA/cm2の電流密度で1931CIEcolorcoordinate基準でx=0.35、y=0.56に該当する緑色光が観察され、5.7Vの順方向電界を加えた結果、100mA/cm2の電流密度で3.0cd/Aの緑色光が観察された。実験例6ITO電極上にヘキサニトリルヘキサアザトリフェニレン80Åおよび実験例3に記載された化学式の正孔注入物質1000Åで2層の正孔注入層を形成し、その上に前記製造例で製造された化学式5-21の化合物100Åを用いて正孔輸送層を形成し、その上にAlq3300Åおよび実験例3に記載された化学式の電子輸送物質200Åを順次熱真空蒸着して発光層および電子輸送層を形成し、前記電子輸送層上に12Åの厚さのフッ化リチウムLiFと2000Åの厚さのアルミニウムを順次蒸着して陰極を形成したことを除いては実験例4と同一の方法で有機発光素子を製造した。前記で製造された有機発光素子に4.7Vの順方向電界を加えた結果、50mA/cm2の電流密度で1931CIEcolorcoordinate基準でx=0.34、y=0.51に該当する緑色光が観察され、5.9Vの順方向電界を加えた結果、100mA/cm2の電流密度で4.3cd/Aの緑色光が観察された。実験例7ITO電極上に化学式7-1の化合物80Åおよび実験例3に記載された化学式の正孔注入物質800Åで2層の正孔注入層を形成し、その上に4,4’-ビス[N-1-ナフチル-N-フェニルアミノ]ビフェニルNPB300Å、Alq3300Åおよび実験例3に記載された電子輸送物質200Åを順次熱真空蒸着して正孔輸送層、発光層、電子輸送層を順に形成させ、前記電子輸送層上に12Åの厚さのフッ化リチウムLiFと2000Åの厚さのアルミニウムを順次蒸着して陰極を形成したことを除いては実験例3と同一の方法で有機発光素子を製造した。前記で製造された有機発光素子に4.1Vの順方向電界を加えた結果、50mA/cm2の電流密度で1931CIEcolorcoordinate基準でx=0.34、y=0.56に該当する緑色光が観察され、5.0Vの順方向電界を加えた結果、100mA/cm2の電流密度で2.8cd/Aの緑色光が観察された。実験例8ITO電極上に化学式7-20の化合物80Åおよび実験例3に記載された化学式の正孔注入物質800Åで2層の正孔注入層を形成し、その上に4,4’-ビス[N-1-ナフチル-N-フェニルアミノ]ビフェニルNPB300Å、Alq3300Åおよび実験例3に記載された電子輸送物質200Åを順次熱真空蒸着して正孔輸送層、発光層、電子輸送層を順に形成させ、前記電子輸送層上に12Åの厚さのフッ化リチウムLiFと2000Åの厚さのアルミニウムを順次蒸着して陰極を形成したことを除いては実験例3と同一の方法で有機発光素子を製造した。前記で製造された有機発光素子に4.7Vの順方向電界を加えた結果、50mA/cm2の電流密度で1931CIEcolorcoordinate基準でx=0.34、y=0.56に該当する緑色光が観察され、5.6Vの順方向電界を加えた結果、100mA/cm2の電流密度で3.1cd/Aの緑色光が観察された。実験例9前記ITO電極上にヘキサニトリルヘキサアザトリフェニレン500Å、4,4’-ビス[N-1-ナフチル-N-フェニルアミノ]ビフェニルNPB400Å、前記製造例で製造された化学式8-4の化合物300Åおよび下記化学式の電子輸送物質200Åを順次熱真空蒸着して正孔注入層、正孔輸送層、発光層、電子輸送層を順に形成させ、前記電子輸送層上に12Åの厚さのフッ化リチウムLiFと2000Åの厚さのアルミニウムを順次蒸着して陰極を形成したことを除いては実験例1と同一の方法で有機発光素子を製造した。前記で製造された有機発光素子に4.5Vの順方向電界を加えた結果、50mA/cm2の電流密度で1931CIEcolorcoordinate基準でx=0.16、y=0.22に該当する青色光が観察され、5.7Vの順方向電界を加えた結果、100mA/cm2の電流密度で2.1cd/Aの青色光が観察された。"